(57)【要約】【課題】自動車用内装部品の製造方法並びにそれに使用する成形金型であって、内装部品の軽量化及びコストダウンを図るとともに、成形性を高め、かつ成形金型の型構造の簡素化を図る。【解決手段】内装部品（ドアトリム）１０は、積層構造体（ドアトリムアッパー）２０と樹脂単体品（ドアトリムロア）３０とから構成され、ドアトリムアッパー２０は、軽量で保形性を有する発泡樹脂基材２１と、その内面に一体化される樹脂リブ２２とから構成されている。ドアトリムアッパー２０の成形工程は、発泡樹脂シートＳを加熱軟化処理した後、成形上下型４１，４２で型締めして発泡樹脂基材２１を賦形し、更に、成形下型４２の溝部４２４を通じて冷却用エアを発泡樹脂基材２１の裏面側に吹き付けることにより、成形性を高め、かつ発泡樹脂基材２１の冷却を速めるとともに、溶融樹脂Ｍ１を成形下型４２の溝部４２４内に射出充填することで樹脂リブ２２の成形性を高める。【選択図】図１０
2008012838.tif 000002
【特許請求の範囲】
【請求項１】
所要形状に成形され、軽量でかつ保形性を有する発泡樹脂基材（２１）と、この発泡樹脂基材（２１）の裏面に一体化される所定パターン形状の樹脂リブ（２２）とからなる積層構造体（２０）を全体、あるいは一部に採用してなる自動車用内装部品（１０）の製造方法において、
前記積層構造体（２０）は、発泡樹脂基材（２１）の素材である発泡樹脂シート（Ｓ）を加熱軟化処理後、成形金型（４１，４２）内に投入し、成形金型（４１，４２）同士の型締めにより、発泡樹脂シート（Ｓ）を成形金型（４１，４２）のキャビティ形状に沿って所要形状に賦形した後、冷却用エアを上記樹脂リブ（２２）を成形するために成形下型（４２）に穿設されている上記溝部（４２４）を通じて発泡樹脂基材（２１）の裏面に吹き付けて冷却する発泡樹脂基材（２１）の成形工程と、
成形上型（４１）を下降操作し、成形上下型（４１，４２）間で発泡樹脂基材（２１）を圧縮保持しながら成形下型（４２）の溝部（４２４）内に溶融樹脂（Ｍ１）を射出充填して、樹脂リブ（２２）を発泡樹脂基材（２１）の裏面側に一体化する樹脂リブ（２２）の成形工程と、
から製作されることを特徴とする自動車用内装部品の製造方法。
【請求項２】
前記成形下型（４２）の溝部（４２４）内に溶融樹脂（Ｍ１）を射出充填する前に成形下型（４２）の溝部（４２４）に配置したバキューム機構により、溝部（４２４）内のエアを外部に強制排気することで、溶融樹脂（Ｍ１）の流動性を高めたことを特徴とする請求項１に記載の自動車用内装部品の製造方法。
【請求項３】
軽量で、かつ保形性を有する発泡樹脂基材（２１）と、この発泡樹脂基材（２１）の裏面に一体化される樹脂リブ（２２）とからなる積層構造体（２０）を成形する成形金型（４０）であって、この成形金型（４０）は、相互に型締め、型開き可能な成形上型（４１）、並びに成形下型（４２）と、成形下型（４２）に連設され、樹脂リブ（２２）の素材である溶融樹脂（Ｍ１）を供給する射出機（４３）とから構成され、成形上型（４１）には、発泡樹脂基材（２１）の成形時、この発泡樹脂基材（２１）を成形上型（４１）の型面に吸着保持するための真空吸引機構（４４）が付設されているとともに、成形下型（４２）には、上記樹脂リブ（２２）のパターン形状に即して穿設された溝部（４２４）の隅々にエアが隈なくいきわたるように、溝部（４２４）の所定部位の底面にエアブロー機構（４５）が配設されていることを特徴とする積層構造体の成形金型。
【発明の詳細な説明】
【技術分野】
【０００１】
この発明は、ドアトリム、リヤパーセルシェルフ、フロアトリム、ラゲージトリム、トランクトリム、リヤサイドトリム等の自動車用内装部品の製造方法並びにその方法に使用する成形金型に係り、特に、軽量で、かつ外観意匠性、成形性に優れるとともに、成形金型の型費、設備費が低減でき、しかも、成形時間を短縮化することでコストを低減できる自動車用内装部品の製造方法並びにその方法に使用する成形金型に関する。
【背景技術】
【０００２】
例えば、自動車用内装部品の構成について、ドアトリムを例示して図１７，図１８を基に説明する。ドアトリム１は、保形性及び車体パネルへの取付剛性を備え、製品面のほぼ全体にいきわたっている樹脂芯材２の表面に、表面外観に優れた表皮３を積層一体化して構成されている。上記樹脂芯材２としては、タルクを混入したポリプロピレン系樹脂を素材としており、また、表皮３は、それ自体保形性を備えておらず、塩ビシート等の合成樹脂シートの裏面にポリエチレンフォーム等のクッション材が積層された積層シート材料が使用され、最近では、環境面やリサイクル面を考慮して、ＴＰＯ（サーモプラスチックオレフィン）シート等のエラストマーシートの裏面にポリエチレンフォーム等のクッション材が積層された積層シート材料が多用される傾向にある。
【０００３】
次に、上記ドアトリム１の成形方法における従来例について図１９を基に説明する。まず、ドアトリム１を成形する成形金型４は、所定ストローク上下動可能な成形上型５と、成形上型５と対をなす固定側の成形下型６と、成形下型６と接続される射出機７とから大略構成されている。そして、成形上下型５，６を型締めした際、ドアトリム１の製品形状を形造るために成形上型５にはキャビティ部５ａが形成され、成形下型６にはコア部６ａが設けられている。上記、成形上型５を所定ストローク上下動作させるために、昇降シリンダ５ｂが連結され、成形下型６には射出機７からの溶融樹脂の通路となるマニホールド６ｂ、ゲート６ｃが設けられている。また、上下動作する成形上型５の適正姿勢を維持させるために、成形下型６の４隅部にガイドポスト６ｄが設けられ、このガイドポスト６ｄに対応して成形上型５にはガイドブッシュ５ｃが設けられている。
【０００４】
従って、成形上下型５，６が型開き状態にある時、表皮３を金型内にセットし、その後、成形上下型５，６を型締めした後、両金型間の製品キャビティ内に射出機７からマニホールド６ｂ、ゲート６ｃを通じて溶融樹脂Ｍを射出充填することにより、樹脂芯材２を所望の曲面形状に成形するとともに、樹脂芯材２の表面に表皮３を一体成形している（例えば、特許文献１参照。）。尚、図１９では、説明の便宜上、コア部６ａの型面にオープン状態で溶融樹脂Ｍが供給されているが、溶融樹脂Ｍは成形上下型５，６の型締め後にキャビティ内に射出充填されても良い。
【特許文献１】特開平１０−１３８２６８号公報  （第２頁、図３、図４）
【発明の開示】
【発明が解決しようとする課題】
【０００５】
しかしながら、従来のドアトリム１においては、樹脂芯材２の投影面積が大きいため、材料コストが高く、かつ製品が重量化するという問題点が指摘されている。また、樹脂芯材２の投影面積が大きいことから、成形時における射出圧を高く設定せざるを得ず、高い射出圧に耐え得る金型構造が必要となり、金型の作製費用も嵩み、しかも、大量の溶融樹脂を冷却固化させるため、成形サイクルが長期化し、生産性を低下させる大きな要因となっている。
【０００６】
本発明は、このような事情に鑑みてなされたもので、軽量化を促進でき、高剛性でコストダウンを図れる自動車用内装部品を提供でき、かつ成形金型費用を低減できるとともに、成形サイクルも短縮化できる自動車用内装部品の製造方法並びに成形金型を提供することを目的とする。
【課題を解決するための手段】
【０００７】
本発明者等は、上記課題を解決するために、鋭意研究の結果、従来から表皮として使用していた発泡樹脂シートに圧縮加工を施し、保形性を付与することで、芯材としての機能をもたせ、より以上に剛性が必要な箇所、すなわち製品の周縁部分やパネル、あるいは部品取付箇所並びに荷重がかかる部位には、剛性に優れた樹脂リブを配置することで、従来の投影面積の広い樹脂芯材に比べ軽量で、かつコストが廉価な内装トリム部品を提供するとともに、樹脂リブの成形時、樹脂バリが発生することがなく、かつ冷却性能を高めることで、成形サイクルを短縮化できることを見い出し、本発明を完成するに至った。
【０００８】
すなわち、本発明は、所要形状に成形され、軽量でかつ保形性を有する発泡樹脂基材と、この発泡樹脂基材の裏面に一体化される所定パターン形状の樹脂リブとからなる積層構造体を全体、あるいは一部に採用してなる自動車用内装部品の製造方法において、前記積層構造体は、発泡樹脂基材の素材である発泡樹脂シートを加熱軟化処理後、成形金型内に投入し、成形金型同士の型締めにより、発泡樹脂シートを成形金型のキャビティ形状に沿って所要形状に賦形した後、冷却用エアを上記樹脂リブを成形するために成形下型に穿設されている上記溝部を通じて発泡樹脂基材の裏面に吹き付けて冷却する発泡樹脂基材の成形工程と、成形上型を下降操作し、成形上下型間で発泡樹脂基材を圧縮保持しながら成形下型の溝部内に溶融樹脂を射出充填して、樹脂リブを発泡樹脂基材の裏面側に一体化する樹脂リブの成形工程とから製作されることを特徴とする。
【０００９】
更に、本発明方法に使用する成形金型は、軽量で、かつ保形性を有する発泡樹脂基材と、この発泡樹脂基材の裏面に一体化される樹脂リブとからなる積層構造体を成形する成形金型であって、この成形金型は、相互に型締め、型開き可能な成形上型、並びに成形下型と、成形下型に連設され、樹脂リブの素材である溶融樹脂を供給する射出機とから構成され、成形上型には、発泡樹脂基材の成形時、この発泡樹脂基材を成形上型の型面に吸着保持するための真空吸引機構が付設されているとともに、成形下型には、上記樹脂リブのパターン形状に即して穿設された溝部の隅々にエアが隈なくいきわたるように、溝部の所定部位の底面にエアブロー機構が配設されていることを特徴とする。
【００１０】
ここで、自動車用内装部品としては、ドアトリム、リヤパーセルシェルフ、フロアトリム、ラゲージトリム、トランクトリム、リヤサイドトリム等に適用できる。そして、保形性を有する発泡樹脂基材は、発泡樹脂シートを加熱軟化処理した後、成形金型内で所望の曲面形状に成形することで、リブ等の補強材がなくても、成形後、型から脱型しても形状を保持する程度の剛性（保形性）を有している。
【００１１】
上記発泡樹脂シートとしては、熱可塑性樹脂に発泡剤を添加した素材を使用する。尚、熱可塑性樹脂は、１種類の熱可塑性樹脂でも２種類以上の熱可塑性樹脂からなっても良い。好ましくは、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等が使用できる。また、発泡剤としては、アゾ化合物、スルホヒドラジド化合物、ニトロソ化合物、アジド化合物等の有機発泡剤、あるいは重炭酸ナトリウム等の無機発泡剤の使用が可能である。上記発泡樹脂シートを加熱軟化処理後、所要形状に成形して得た発泡樹脂基材は、製品の重量と強度とのバランスを考慮した場合、２〜１０倍の発泡倍率が好ましい。その時の発泡樹脂基材のセル径は、０．１μｍ〜２．０ｍｍの範囲であることが好ましく、厚みは０．５〜３０ｍｍ、好ましくは１〜１０ｍｍのものが良い。また、外観意匠性を高めるために、発泡樹脂基材の表面に加飾材を積層しても良い。加飾材としては、織布、不織布、編布、シート、フィルム、発泡体、網状物等が使用できる。これら加飾材を構成する材料は特に限定されないが、織布、不織布、編布等、通気性を有する素材を使用したほうが、発泡樹脂基材の吸音性能を生かす上で好ましい。
【００１２】
一方、樹脂リブとして使用する熱可塑性樹脂材料は、広範な熱可塑性樹脂から適宜選択することができる。通常好ましく使用できるものとして、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等がある。また、これら熱可塑性樹脂中に各種充填剤を混入しても良い。使用できる充填剤としては、ガラス繊維、カーボン繊維等の無機繊維、タルク、クレイ、シリカ、炭酸カルシウム等の無機粒子などがある。また、酸化防止剤、紫外線吸収剤、着色剤、難燃剤、低収縮剤等の各種の添加剤が配合されても良い。
【００１３】
次いで、上記積層構造体を成形する際に使用する成形金型は、上下動可能な成形上型と、成形上型の下方側に位置する固定側である成形下型と、成形下型に連設される射出機とから構成されている。そして、射出機から供給される溶融樹脂は、成形下型に設けられたマニホールド、ゲート等の樹脂通路を通じて成形下型の型面上に穿設されている溝部に供給される。
【００１４】
更に、成形上型には、真空吸引機構が付設されており、成形上型に真空吸引作用を付与することで、成形時に型クリアランスを可変する際に発泡樹脂基材を吸着保持するとともに、真空吸引機構により製品の賦形性をアップさせ、シャープな形状出しを可能にし、更に絞転写性を高めることができる。
【００１５】
一方、成形下型には、エアブロー機構が付設されている。成形下型に設けられるエアブロー機構は、樹脂リブを成形するために成形下型に穿設加工された溝部の底部に焼結金属体、ポーラスセラミック等のエアの流通はするが、樹脂の通過を拒むエア吹出し口が配設されており、このエア吹出し口は、エア配管を通じてブロワに接続されている。そして、エア配管に設けられた開閉弁を制御することで、エアブロー機構が作動する。この作動タイミングとしては、発泡樹脂シートを成形上下型の型締めにより所要形状に賦形した後、成形上型の真空吸引作用により発泡樹脂基材を成形上型に保持した状態で成形上型を上昇させて、発泡樹脂基材裏面と成形下型との間に所定クリアランスを設定し、発泡樹脂基材の裏面側から冷却用エアを吹き付けて冷却する際、溝部を通して冷却用エアを発泡樹脂基材の裏面側に吹き付けて冷却するのが好ましいが、成形上型を上昇させることなく、冷却用エアのエアブローのみで冷却しても良い。従って、発泡樹脂基材の冷却時には、溝部内に冷却用エアが隈なくいきわたり、発泡樹脂基材が溝部内に嵌まり込むことがないため、製品表面にリブ跡が形成されることがなく、樹脂リブの流動長を多く確保でき、リブの溶着強度も強化することができる。
【００１６】
このように、本発明においては、発泡樹脂基材の成形工程と樹脂リブの成形工程が連続して行なわれる。すなわち、発泡樹脂基材の成形工程は、加熱軟化処理した発泡樹脂シートを型開き状態にある成形上下型内に投入した後、成形上下型を型締めすることで発泡樹脂シートが所要形状に賦形される。そして、成形下型に開設されている所定パターン形状の溝部内にまず冷却用エアがエアブロー機構から注入され、この溝部を通して発泡樹脂基材の裏面側に冷却用エアが吹き付けられることになる。従って、冷却用エアが溝部全体に隈なくいきわたり、溝部内に発泡樹脂基材が入り込むことがないため、この冷却用エアのエアブロー作用で発泡樹脂基材の冷却時間が短縮化できる。この時、所望ならば、真空吸引機構により、成形上型にて発泡樹脂基材を吸着保持させて上方に持ち上げて発泡樹脂基材の裏面に冷却用エアを吹き付ければ、発泡樹脂基材の冷却時間をより短縮することができる。
【００１７】
次いで、発泡樹脂基材の成形工程が完了すれば、成形上下型間で発泡樹脂基材が型締めされる。この時、型締め時の厚みは溶融樹脂を射出充填する際のシール性を高めるために発泡樹脂基材を賦形する際の厚みよりも若干薄肉に設定されている。よって、射出機からマニホールド、ゲートを通じて成形下型の溝部に供給される溶融樹脂は、エアブロー機構によるブロー作用により、冷却用エアが迅速に溝部内にいきわたり、発泡樹脂基材の裏面に所定パターン形状の樹脂リブを迅速に一体化することができる。更に、溝部内に溶融樹脂を射出充填する前に、溝部内のエアを真空吸引力で強制的に型外に排気すれば、溝部内に溶融樹脂が迅速かつ確実にいきわたり、成形性を高めることができるとともに、成形時間も短縮化できる。
【００１８】
そして、本発明方法よれば、保形性を有する発泡樹脂基材の裏面側に剛性を補強する意味で樹脂リブが一体化されるという構成であるため、従来の樹脂芯材を廃止することができる。従って、従来の投影面積の非常に広い樹脂芯材を廃止することで製品の軽量化を図ることができ、しかも、樹脂材料を節約できるため、材料コストの低減化をも同時に達成できる。また、発泡樹脂基材の多孔質吸音機能により、吸音性能に優れた内装部品が得られるとともに、発泡樹脂基材及び樹脂リブの素材として、ポリオレフィン系樹脂を使用した場合、オールオレフィン系樹脂に統一でき、分離工程が廃止できるため、リサイクル作業を廃止できる。
【００１９】
更に、成形上下型による発泡樹脂基材の賦形時、発泡樹脂基材の裏面より冷却用エアによるエアブローを行なう際、樹脂リブに対応するパターン形状の溝部を通じて冷却用エアが導入されるため、溝部内に冷却用エアが確実にいきわたり、溝部内に発泡樹脂基材が入り込んで製品表面に線状痕跡が現れることがなく、リブ流動長を長くでき、リブ溶着強度も強化することができる。従って、外観性能、品質性能の優れた積層構造体を備えた内装部品を提供することができるとともに、樹脂の流動長が延び、成形性が良好になるとともに、成形サイクルも短縮化することができる。加えて、成形下型の型構造としては、溶融樹脂の流動長が延びるため、ゲート数を低減でき、型費を削減でき、しかも、成形下型の設計自由度も向上させることができる。
【発明の効果】
【００２０】
以上説明した通り、本発明方法により得られる自動車用内装部品は、軽量で、かつ保形性を有する発泡樹脂基材と、この発泡樹脂基材の裏面で、かつ製品の外周縁など、剛性が要求される部位に積層一体化される樹脂リブとからなる積層構造体を全体、あるいは一部に採用しているため、従来の重量の嵩む樹脂芯材を廃止できることから、軽量で低コスト、しかも多孔質素材であるため、吸音性能に優れるという効果を有する。
【００２１】
更に、本発明に係る自動車用内装部品の製造方法は、成形金型のキャビティ形状に沿って、発泡樹脂基材を所要形状に成形すると同時に発泡樹脂基材の裏面側に樹脂リブを成形するという工程を採用して積層構造体を成形すれば、樹脂成形体である樹脂リブの投影面積が少ないため、従来の樹脂芯材に比べ成形金型にかかる負荷も少なく、冷却時間も短縮化でき、歩留まりを高めることができることから、作業能率を高めることができるとともに、大幅なコストダウンを招来できるという効果を有する。
【００２２】
また、本発明に係る自動車用内装部品の製造方法は、冷却用エアのエアブロー作用により発泡樹脂基材を冷却する際、成形下型に所定パターン形状に沿って設けられた溝部に冷却用エアを注入して、この溝部を通じて発泡樹脂基材の裏面側に冷却用エアを吹き付ける方法を採用したため、溝部内に確実に冷却用エアがいきわたり、発泡樹脂基材が樹脂リブに入り込んで、樹脂リブ成形時の障害となることがなく、製品外観に線状痕跡が形成されることがなく、製品外観を良好に維持することができるとともに、リブの溶着強度を強化し、品質性能を高めることができるという効果を有する。更に、本発明方法によれば、溶融樹脂の流動長が延びるため、ゲート数を低減でき、成形下型の型費削減、並びに成形下型の金型設計自由度を向上させることができるという効果を有する。
【発明を実施するための最良の形態】
【００２３】
以下、本発明に係る自動車用内装部品の製造方法並びに成形金型の好適な実施例について、添付図面を参照しながら詳細に説明する。尚、念のため付言すれば、本発明の要旨は特許請求の範囲に記載した通りであり、以下に説明する実施例の内容は、本発明の一例を単に示すものに過ぎない。
【実施例】
【００２４】
図１乃至図１６は本発明をツートンタイプの自動車用ドアトリムの製造方法に適用した実施例を示すもので、図１はツートンタイプの自動車用ドアトリムを示す正面図、図２は同自動車用ドアトリムの構成を示す断面図、図３は同自動車用ドアトリムにおけるドアトリムアッパーの樹脂リブ形状とドアトリムロアを示す正面図、図４は同ドアトリムにおけるドアトリムアッパーの構成を示す断面図、図５，図６は同ドアトリムの製造方法に使用する成形金型の全体構成を示す各概要図、図７，図８は同成形金型における成形下型の要部を示す各説明図、図９乃至図１４は同ドアトリムの製造方法における各工程を示す説明図、図１５は同成形金型の変形例を示す説明図、図１６は同成形金型における溝部内を真空吸引する状態を示す説明図である。
【００２５】
まず、図１，図２において、ツートンタイプの自動車用ドアトリム１０は、積層構造体からなるドアトリムアッパー２０と樹脂単体品からなるドアトリムロア３０との上下二分割体から構成されている。ドアトリム１０に装着される機能部品としては、ドアトリムアッパー２０にインサイドハンドルエスカッション１１、パワーウインドウスイッチフィニッシャー１２が取り付けられている。ドアトリムロア３０には、ドアポケット用開口１３が開設され、その背面側には、図２に示すように、ポケットバックカバー（樹脂成形体からなる）１４が取り付けられており、ドアポケット用開口１３のフロント側にスピーカグリル１５がドアトリムロア３０と一体、あるいは別体に形成されている。
【００２６】
ところで、本発明に係る自動車用ドアトリム１０は、積層構造体であるドアトリムアッパー２０の構造に本発明を適用し、製品の軽量化を図るとともに、成形性を高め、かつ成形サイクルを短縮化できることが特徴である。すなわち、ドアトリムアッパー２０は、所望の曲面形状に成形され、保形性を有する発泡樹脂基材２１と、この発泡樹脂基材２１の裏面側に積層一体化される樹脂リブ２２と、発泡樹脂基材２１の表面側に積層一体化される加飾機能をもつ加飾材２３とから大略構成されている。
【００２７】
上記発泡樹脂基材２１は、保形性を備えるように発泡樹脂シートを加熱軟化処理後、所要形状に熱成形、例えば、所望の型面を有する成形金型でコールドプレス成形されるが、更に高展開率部分については、真空成形により発泡樹脂基材２１を賦形しても良い。上記発泡樹脂シートは、汎用の熱可塑性樹脂に発泡剤を添加した構成であり、熱可塑性樹脂としては、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等が使用でき、発泡剤としては、アゾジカルボンアミド等の有機発泡剤や重炭酸ナトリウム等の無機発泡剤が使用できる。この実施形態では、ポリプロピレン系樹脂に発泡剤として重炭酸ナトリウムを適宜添加した発泡樹脂シートを使用している。また、この発泡樹脂基材２１の発泡倍率は２〜１０倍に設定され、厚みは０．５〜３０ｍｍ、特に好ましくは１〜１０ｍｍの範囲に設定されている。
【００２８】
次いで、樹脂リブ２２は、発泡樹脂基材２１の裏面側に配設され、特に、図３に示すように、縦横方向、あるいは斜め方向等に延びる格子状パターンに設定されている。この樹脂リブ２２は、汎用の合成樹脂成形体からなり、通常好ましく使用できる合成樹脂として、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等から適宜選択されて良く、本実施形態では、環境面、リサイクル面を考慮してポリプロピレン系樹脂が使用されている。また、この樹脂リブ２２には、上記熱可塑性樹脂中に適宜フィラー、例えば、ガラス繊維、カーボン繊維等の無機繊維や、タルク、クレイ、シリカ、炭酸カルシウム等の無機粒子等の充填剤が混入されていても良い。
【００２９】
このように、図１乃至図３に示すドアトリム１０は、積層構造体からなるドアトリムアッパー２０と、合成樹脂単体品であるドアトリムロア３０とから構成され、外観上のアクセント効果により、優れた外観意匠性を備えている。更にドアトリムアッパー２０は、保形性を有する発泡樹脂基材２１と、発泡樹脂基材２１の裏面に積層一体化される樹脂リブ２２と、加飾性を有する加飾材２３とから構成されているため、従来のように製品の全面に亘り占有していた樹脂芯材を廃止でき、かつ軽量な発泡樹脂基材２１を使用する一方、樹脂リブ２２は骨状であり、荷重が加わる部位、例えば、クリップ座、ウエスト部上面、アームレスト部上面等を除いた部位は、肉抜き構造となっている関係で、製品の重量について、従来例に比し４０％以上の軽量化を図ることができるとともに、樹脂材料も大幅に節約でき、コストダウンにも貢献できる。
【００３０】
更に、発泡樹脂基材２１は、多孔質構造であるため、ドアトリムアッパー２０は、吸音性能に優れ、車室内外の騒音を低減することができる。また、発泡樹脂基材２１における車室内騒音を対象とした吸音性能を高めるために、発泡樹脂基材２１の表面に積層一体化される加飾材２３は、織布、不織布、編布等の通気性を備えたシート材料が好ましい。尚、加飾材２３は、織布、不織布、編布等の通気性シート以外にも塩ビシートやＴＰＯ（サーモプラスチックオレフィン）シート等の合成樹脂シート（ＴＰＯシートを使用すればリサイクルが可能）、合成樹脂フィルム、発泡体、網状体等を使用することができる。尚、廉価構成として、加飾材２３を省略し、発泡樹脂基材２１の表面に塗装や印刷処理を施すようにしても良い。
【００３１】
そして、図４に示すように、ドアトリムアッパー２０は、発泡樹脂基材２１の表面に加飾材２３が貼着され、発泡樹脂基材２１の裏面所定箇所には、所定パターン形状の樹脂リブ２２が一体化されているが、本発明方法を使用してドアトリムアッパー２０を成形した際には、発泡樹脂基材２１と樹脂リブ２２との接合部はフラット面に規制され、かつ樹脂リブ２２に対応する正面側には、従来生じていた表面にリブ跡が形成されることがなく、製品外観が良好に維持されている。
【００３２】
次に、図１乃至図４に示すドアトリム１０の製造方法について以下に説明する。まず、図５，図６に基づいて、成形金型４０の構成について説明する。図５において、ドアトリム１０の成形に使用する成形金型４０は、所定ストローク上下動可能な成形上型４１と、成形上型４１と対をなす固定側の成形下型４２と、成形下型４２に接続される２基の射出機４３ａ，４３ｂとから大略構成されている。更に詳しくは、成形上型４１は、製品形状に合致したキャビティ部４１１が形成されており、成形上型４１の上面に連結された昇降シリンダ４１２により所定ストローク上下駆動される。また、成形上型４１の４隅部には、ガイド機構となるガイドブッシュ４１３が設けられている。一方、成形下型４２には、成形上型４１のキャビティ部４１１に対応するコア部４２１が設けられている。また、このコア部４２１の型面に溶融樹脂を供給するために、マニホールド４２２ａ，４２２ｂ、ゲート４２３ａ，４２３ｂが設けられており、このマニホールド４２２ａ，４２２ｂ、ゲート４２３ａ，４２３ｂの樹脂通路を経て射出機４３ａ，４３ｂから供給される溶融樹脂Ｍ１，Ｍ２がコア部４２１の上面に供給される。尚、樹脂リブ２２を形成するために、コア部４２１上面に溶融樹脂Ｍ１が供給される溝部４２４が穿設される一方、ドアトリムロア３０を形成するために、成形上下型４１，４２間に所定クリアランスのキャビティ４２５が設定されている。また、成形下型４２の４隅部には、ガイド機構となるガイドポスト４２６が突設され、このガイドポスト４２６は、成形上下型４１，４２が型締めされる際、ガイドブッシュ４１３内に案内されることで成形上型４１のプレス姿勢を適正に維持できる。
【００３３】
更に、図６に示すように、ドアトリムアッパー２０が対応する部位の成形上型４１には、真空吸引機構４４が配設されている。すなわち、真空吸引ポンプ４４１が真空吸引管４４２を介して成形上型４１内部の空気室４１４に接続しており、開閉バルブ４４３の開閉操作により、成形上型４１の空気室４１４内のエアが外部に抜気され、成形下型４２の型面には、真空吸引孔４１５が適宜ピッチ間隔で多数開設されている。そして、この真空吸引機構４４は、発泡樹脂シートＳを成形する発泡樹脂基材２１の賦形性に貢献するとともに、成形上型４１の型面に発泡樹脂基材２１を保持する機能をもつ。
【００３４】
一方、図６乃至図８に示すように、成形下型４２には、エアブロー機構４５が付設されている。すなわち、このエアブロー機構４５は、以下のように構成されている。具体的には、成形下型４２における溝部４２４の底部に焼結金属体等のポーラス体４５１が埋設されており、このポーラス体４５１はエア配管４５２を通してブロワ４５３に接続されている。また、エア配管４５２には開閉バルブ４５４が設けられている。そして、このエアブロー機構４５は、発泡樹脂基材２１を冷却する際に冷却用エアを溝部４２４全体に亘り注入した後、発泡樹脂基材２１の裏面に吹き付けることで、後述するように、溝部４２４内に発泡樹脂基材２１が入り込むことを防止して、良好な成形性能を確保できる。尚、ポーラス体４５１は、ポーラスセラミックを使用することもできる他、エアの通過を許容し、樹脂の通過を遮断できる作用を備えていれば、材料を特に限定するものではない。また、図８に示すように、ポーラス体４５１は、ゲート４２３ａから最も遠隔地点となる溝部４２４の終端部分に設けるのが良い。尚、図８の溝部４２４のパターン形状は図３に示す樹脂リブ２２のパターン形状とは相違しているが、製品仕様により、樹脂リブ２２のパターン形状は適宜選択されて良い。
【００３５】
次に、上記ドアトリム１０の製造方法について説明する。まず、図９に示すように、ヒーター装置５０により発泡樹脂シートＳの一方面に加飾材２３をラミネートしたものを所定温度に加熱軟化させる。この実施例では、発泡樹脂シートＳとして、ポリプロピレン製発泡シート（住化プラステック製、商品名：スミセラー発泡ＰＰシート、発泡倍率＝３倍、厚み３ｍｍ）が使用されている。次いで、図１０に示すように、加熱軟化処理した発泡樹脂シートＳ（加飾材２３をラミネートしている）をドアトリムアッパー２０対応箇所における成形上型４１のキャビティ部４１１と成形下型４２のコア部４２１で画成されるキャビティの上半部分にセットする。
【００３６】
そして、発泡樹脂シートＳをセットした後、図１１に示すように、成形上型４１の昇降シリンダ４１２が動作して、成形上型４１が所定ストローク下降して、成形上下型４１，４２が型締めされ、発泡樹脂シートＳがキャビティ形状に沿って賦形される。この時、成形上型４１の型面に絞模様を刻設しておき、真空吸引機構４４からの真空吸引力を作用させれば、加飾材２３として樹脂シートを使用した際、成形上型４１の型面から絞模様を転写することができる。
【００３７】
また、発泡樹脂シートＳから発泡樹脂基材２１を成形するには、所要形状に賦形された発泡樹脂基材２１を冷却する工程が必要である。そのために、図１２，図１３に示すように、成形上型４１に付設された真空吸引機構４４の作用により発泡樹脂基材２１を成形上型４１の型面に真空吸引力で保持した状態で所定ストローク上昇させて発泡樹脂基材２１と成形下型４２との間にクリアランスを形成し、このクリアランスに冷却用エアを吹き付ける。すなわち、ブロワ４５３からエア配管４５２を通じてポーラス体４５１に冷却用エアが送られ、このポーラス体４５１は成形下型４２に所定パターン形状に沿って穿設加工されている溝部４２４の底部に埋設されているため、冷却用エアは溝部４２４内に隈なくいきわたった後、この冷却用エアは発泡樹脂基材２１の裏面側に吹き付けられて強制的に発泡樹脂基材２１を冷却する。従って、発泡樹脂基材２１の冷却時に溝部４２４内に冷却用エアが隈なくいきわたるため、発泡樹脂基材２１が溝部４２４内に入り込むことがないことから、製品表面に線状のリブ跡が形成されることがなく、良好な外観性能が得られるとともに、冷却用エアの圧空アシスト効果により、発泡樹脂基材２１の冷却時間を短縮することができる。更に、加飾材２３の表面に絞転写を行なう場合にも効果があり、発泡樹脂基材２１の賦形性をより高めることができる。
【００３８】
次いで、発泡樹脂基材２１の成形が完了すれば、この発泡樹脂基材２１を成形上型４１で保持した状態で再度成形上下型４１，４２の型締めが行なわれる。そして、図１４に示すように、第１の射出機４３ａからマニホールド４２２ａ、ゲート４２３ａを通じてドアトリムアッパー２０における樹脂リブ２２を形成するために溶融樹脂Ｍ１が成形下型４２の溝部４２４内に射出充填される。同時に、ドアトリムロア３０を成形するために、第２の射出機４３ｂからマニホールド４２２ｂ、ゲート４２３ｂを通じてキャビティ４２５に溶融樹脂Ｍ２が射出充填され、ドアトリムロア３０が所要形状に成形される。尚、この溶融樹脂Ｍ１，Ｍ２としては、住友ノーブレンＢＵＥ８１Ｅ６（住友化学工業製ポリプロピレン、メルトインデックス＝８０ｇ／１０分）が使用され、タルク等のフィラーが適宜割り合いで混入されている。
【００３９】
従って、第１の射出機４３ａから溶融樹脂Ｍ１を溝部４２４内に射出充填する一方、第２の射出機４３ｂから溶融樹脂Ｍ２をキャビティ４２５内に射出充填することにより、ドアトリムアッパー２０における樹脂リブ２２を所要形状に成形するとともに、これと一体にドアトリムロア３０が成形される。この時、図１４に示すように、ドアトリムアッパー２０における樹脂リブ２２の射出充填時には、成形下型４２の溝部４２４内に溶融樹脂Ｍ１が充填されるが、この時、上述したように成形下型４２の溝部４２４には、冷却用エアがいきわたっているため、溶融樹脂Ｍ１は迅速に溝部４２４の隅々まで短時間でいきわたることになる。従って、溶融樹脂Ｍ１の流動長を延ばすことができるため、成形下型４２に設けるゲート４２３ａの個数を低減することができるとともに、型加工も簡素化することができる。また、比較的流動性に劣る樹脂材料の使用も可能になる等、材料選択の幅も拡げることができる。
【００４０】
次いで、図１５，図１６は本発明の変形例を示している。この変形例においては、成形下型４２にエアブロー・バキューム兼用機構４５Ａが付設されている点が上述実施例と相違している。すなわち、成形下型４２に穿設されている溝部４２４の底面に埋設されているポーラス体４５１は、エア配管４５２に接続され、更に、このエア配管４５２は切替バルブ４５６を介してブロワ４５３とバキュームポンプ４５７とに分岐接続されている。
【００４１】
そして、発泡樹脂基材２１を冷却するためには、ブロワ４５３からの冷却用エアがポーラス体４５１を通じて溝部４２４に送られ、図１３に示すように、溝部４２４から発泡樹脂基材２１の裏面に冷却用エアが吹き付けられ、強制的に冷却処理される。
【００４２】
一方、溶融樹脂Ｍ１を溝部４２４内に射出充填する前に、成形下型４２のエアブロー・バキューム兼用機構４５Ａの切替バルブ４５６を切り替え、図１６に示すように、エア配管４５２はバキュームポンプ４５７と接続し、ポーラス体４５１を通じて溝部４２４内のエアが型外に排気される。従って、溶融樹脂Ｍ１は、溝部４２４の隅々まで短時間でいきわたり、溶融樹脂Ｍ１の流動長を更に延ばすことが可能となる。この時、図８に示すように、ポーラス体４５１が溝部４２４の終端位置に配置されていれば、より効果的である。
【００４３】
このように、本発明方法においては、成形上下型４１，４２の型締め及び冷却用エアのエアブロー作用で所要形状に発泡樹脂基材２１を成形した後、発泡樹脂基材２１の裏面所定部分に樹脂リブ２２を射出成形により一体成形するものであり、発泡樹脂基材２１の裏面側が冷却用エアにより短時間に冷却され、樹脂リブ２２の射出成形時、樹脂バリが生じて成形不良が生じることがない。また、溶融樹脂Ｍ１が発泡樹脂基材２１の内部に浸み込むことがなく、樹脂リブ２２の成形性を高めることができるとともに、樹脂リブ２２の流動長を長くでき、成形下型４２に設けるゲート４２３ａの点数を少なくでき、型の自由度も高めることができるという種々の作用効果が期待できる。
【産業上の利用可能性】
【００４４】
以上説明した実施例は、上下二分割構造のドアトリム１０におけるドアトリムアッパー２０に適用したが、ドアトリム１０全体を積層構造体で構成しても良く、また、発泡樹脂基材２１、樹脂リブ２２からなる積層構造体であれば、リヤパーセルシェルフ、フロアトリム、ラゲージトリム、トランクトリム、リヤサイドトリム、ピラーガーニッシュ、ルーフトリム等、内装部品全般に適用することができる。
【図面の簡単な説明】
【００４５】
【図１】本発明に係る自動車用内装部品の製造方法を適用して製作した自動車用ドアトリムを示す正面図である。
【図２】図１中II−II線断面図である。
【図３】図１に示す自動車用ドアトリムにおけるドアトリムアッパーの樹脂リブとドアトリムを示す正面図である。
【図４】図１に示すドアトリムにおけるドアトリムアッパーの構成を示す断面図である。
【図５】図１に示すドアトリムを成形する際に使用する成形金型の全体構成を示す説明図である。
【図６】図５中VI−VI線断面図である。
【図７】図６に示す成形金型におけるエアブロー機構を示す説明図である。
【図８】図７に示す成形金型の平面図である。
【図９】図１に示すドアトリムの製造方法における発泡樹脂シートの予熱工程を示す説明図である。
【図１０】図１に示すドアトリムの製造方法における発泡樹脂シートのセット工程を示す説明図である。
【図１１】図１に示すドアトリムの製造方法における発泡樹脂基材の成形工程を示す説明図である。
【図１２】図１に示すドアトリムの製造方法における発泡樹脂基材の冷却工程を示す説明図である。
【図１３】図１に示すドアトリムの製造方法における発泡樹脂基材のエアブロー冷却工程を示す説明図である。
【図１４】図１に示すドアトリムの製造方法における樹脂リブの成形工程を示す説明図である。
【図１５】図１に示すドアトリムを成形する際に使用する成形金型の変形例を示す説明図である。
【図１６】図１５に示す成形金型を使用した樹脂リブ成形前のバキューム工程を示す説明図である。
【図１７】従来のドアトリムを示す正面図である。
【図１８】図１７中XVIII −XVIII 線断面図である。
【図１９】従来のドアトリムの製造方法の概要を示す説明図である。
【符号の説明】
【００４６】
１０  ツートンタイプの自動車用ドアトリム
２０  ドアトリムアッパー
２１  発泡樹脂基材
２２  樹脂リブ
２３  加飾材
３０  ドアトリムロア
４０  成形金型
４１  成形上型
４２  成形下型
４３ａ，４３ｂ  射出機
４４  真空吸引機構
４５  エアブロー機構
４５Ａ  エアブロー・バキューム兼用機構
４５１  ポーラス体
４５２  エア配管
４５３  ブロワ
４５４  開閉バルブ
４５６  切替バルブ
４５７  バキュームポンプ
５０  ヒーター装置
Ｓ  発泡樹脂シート
Ｍ１，Ｍ２  溶融樹脂
【図１】
2008012838.tif 000003
【図２】
2008012838.tif 000004
【図３】
2008012838.tif 000005
【図４】
2008012838.tif 000006
【図５】
2008012838.tif 000007
【図６】
2008012838.tif 000008
【図７】
2008012838.tif 000009
【図８】
2008012838.tif 000010
【図９】
2008012838.tif 000011
【図１０】
2008012838.tif 000012
【図１１】
2008012838.tif 000013
【図１２】
2008012838.tif 000014
【図１３】
2008012838.tif 000015
【図１４】
2008012838.tif 000016
【図１５】
2008012838.tif 000017
【図１６】
2008012838.tif 000018
【図１７】
2008012838.tif 000019
【図１８】
2008012838.tif 000020
【図１９】
2008012838.tif 000021